(57)【特許請求の範囲】
【請求項１】
還元処理した後に表面酸化処理した、ニッケル金属を含有し、ニッケル金属の含有量が固体触媒の全重量に対して４〜６重量％であり、前記ニッケル金属がアルミナに担持されたものである固体触媒の存在下で、グリセリンを水素化分解することを特徴とするグリコールの製造方法。
【請求項２】
還元処理は、水素および一酸化炭素からなる群より選ばれる少なくとも一種のガスを固体触媒に接触させて行なう請求項１記載の製造方法。
【請求項３】
表面酸化処理は、窒素、ヘリウム、ネオンおよびアルゴンからなる群より選ばれる少なくとも一種の不活性ガスで希釈した酸素を固体触媒に接触させて行なう請求項１または２に記載の製造方法。
【請求項４】
水素化分解を、液状グリセリン、水素ガスおよび固体触媒を共存させて行なう請求項１〜３のいずれか一項に記載の製造方法。
【請求項５】
水素化分解の温度が１６０〜２００℃である請求項１〜４のいずれか一項に記載の製造方法。
【発明の詳細な説明】
【技術分野】
【０００１】
本発明は、グリコールの製造方法、特に、前処理として還元処理を行い、その後、表面酸化処理を行ったニッケルを含む固体触媒を用いた反応により、グリセリンからグリコールを製造する方法に関する。
【背景技術】
【０００２】
地球上の入手可能な化学資源は限界があることが知られており、近年、化石資源の枯渇懸念といった資源問題、さらには、二酸化炭素濃度の増加による地球温暖化への懸念から、化学原料をバイオマス資源から変換する方法に対して注目が集まっている。
グリセリンは、植物油からエステル交換によりＢＤＦ（バイオディーゼルフューエル）を製造する際に副生し、近年のＢＤＦ需要拡大に伴い、副生物であるグリセリンは供給過剰が予想される。
【０００３】
一方、グリコールは、溶媒、ポリエステル原料として極めて重要な物質であり、そのため、グリセリンからグリコールを製造する方法を確立することは、その産業的な意義は大きいと考えられる。
グリセリンからの触媒を用いた有用化学物質製造の例としては、脱水反応によるアクロレインの製造（例えば、特許文献１参照。）、プラチナやルテニウム触媒、ラネーニッケル触媒などを用いた水素化分解によるプロパンジオールなどの製造（例えば、特許文献２、３、非特許文献１、２参照。）が知られている。これら文献に示されている方法よりも、安価な触媒を用いて効率的にグリコールを製造する方法が望まれる。
【先行技術文献】
【特許文献】
【０００４】
【特許文献１】特開２００８−１３７９５０号公報
【特許文献２】特開２００８−１４３７９８号公報
【特許文献３】特開２００８−２６６２３４号公報
【非特許文献】
【０００５】
【非特許文献１】INDUSTRIAL & ENGINEERING CHEMISTRY RESEARCH,  ４４（２００５），ｐ．８５３５−８５３７
【非特許文献２】Journal of Catalysis,  ２５１（２００７），ｐ．２８１−２９４
【発明の概要】
【発明が解決しようとする課題】
【０００６】
本発明の目的は、安価な触媒を用いて触媒金属のモル数を基準として効率的にグリコールを製造する方法を提供することにある。
【課題を解決するための手段】
【０００７】
本発明者らは上記従来技術に鑑み、鋭意検討を行った結果、本発明を完成するに至った。すなわち、本発明は、還元処理した後に表面酸化処理した、ニッケル金属を含有し、ニッケル金属の含有量が固体触媒の全重量に対して４〜６重量％であり、前記ニッケル金属がアルミナに担持されたものである固体触媒の存在下で、グリセリンを水素化分解することを特徴とするグリコールの製造方法である。
【発明の効果】
【０００８】
本発明によれば、グリセリンからグリコールを製造する方法において、還元処理を行なった後、表面酸化処理を行った、ニッケル金属を含有し、ニッケル金属の含有量が固体触媒の全重量に対して４〜６重量％であり、前記ニッケル金属がアルミナに担持されたものである固体触媒を用いることで、少ないニッケル含有量で効率的にグリコールを製造することができる。
【発明を実施するための形態】
【０００９】
本発明を実施形態に基づき以下に説明する。本実施形態のグリセリンからのグリコール製造方法は、前処理として還元処理を行なった後、表面酸化処理を行った、ニッケルを含む固体触媒を用いることを特徴とする。
【００１０】
（グリセリン）
本発明においてグリセリンは、特に限定されず、精製グリセリン、および粗製グリセリンのいずれであっても良い。また、このグリセリンは、エチレン、プロピレンなどから化学合成されたグリセリンであっても良いし、バイオディーゼルの製造における植物油等のエステル交換反応で生じるような天然資源由来のグリセリンであっても良い。
【００１１】
（固体触媒）
ニッケルを含む固体触媒は、触媒活性、再現性、ハンドリング性、保存安定性、易リサイクル性等の観点から、ニッケルが担体に担持された形態であることが好ましい。
ニッケルの前駆体としては、ニッケル金属、酸化ニッケル、酢酸ニッケル、炭酸ニッケル、塩化ニッケル、蟻酸ニッケル、水酸化ニッケル、蓚酸ニッケル、硫酸ニッケル、硝酸ニッケルなどが挙げられる。好ましくは硝酸ニッケルである。
ニッケルの担持量は、効率的にグリセリンからグリコールを製造する観点から、固体触媒の全重量に対してニッケル金属として、４〜６重量％である。
ニッケルを担持する担体は、アルミナである。
【００１３】
（固体触媒の製造）
固体触媒を製造する方法は特に限定されないが、担体にニッケル含有液を含浸させた後、乾燥し、次に焼成すれば良い。なお、触媒製造におけるニッケル含有液の量が多量である場合には、前記含浸および乾燥を繰り返し行うＩｎｃｉｐｉｅｎｔ  ｗｅｔｎｅｓｓ法や、蒸発乾固法により触媒を製造しても良い。また、固体触媒の製造過程における担体を含浸するときの温度および乾燥するときの温度は、特に限定されるものではない。焼成の温度は、特に限定されないが、３００〜７００℃が好ましく、４５０〜５５０℃がより好ましい。また、焼成時の雰囲気も、大気雰囲気、窒素、アルゴン等の不活性ガス雰囲気、水素等の還元性ガス雰囲気等、特に限定されないが、当該焼成時の雰囲気として好ましいのは、大気雰囲気である。
【００１４】
（還元処理）
焼成処理後、固体触媒に還元処理を行なう。還元処理は、水素および一酸化炭素からなる群より選ばれる少なくとも一種のガスを固体触媒に接触させて行なうことが好ましい。還元性ガスとして水素が好ましい。還元処理の温度は特に限定されないが、４００〜８５０℃が好ましく、４５０〜５５０℃がより好ましい。還元処理の処理時間は特に限定されないが、３０分間〜２時間が好ましく、４０〜９０分がより好ましい。
【００１５】
（表面酸化処理）
還元処理後、固体触媒に表面酸化処理を行なう。表面酸化処理は、窒素、ヘリウム、ネオンおよびアルゴンからなる群より選ばれる少なくとも一種の不活性ガスで希釈した酸素を固体触媒に接触させ行なうことが好ましい。表面酸化処理の方法として好ましいのは、ヘリウムで希釈した酸素を触媒に流通させる方法である。また、酸素の濃度としては特に限定されないが、０．１〜３％が好ましく、１．８〜２．５％がより好ましい。表面酸化処理の温度は特に限定されないが、０〜５０℃が好ましく、１０〜３０℃がより好ましい。上記表面酸化処理の処理時間は特に限定されないが、５分間〜３時間が好ましく、３０分〜２時間がより好ましい。
【００１６】
（水素化分解）
グリセリンの水素化分解は、グリセリンと水素を固体触媒の存在下で接触させる方法であれば、液状グリセリンと水素ガスと固体触媒からなる三相系反応、グリセリンガスと水素ガスと固体触媒からなる二相系反応のいずれであっても良い。メタンやメタノールなどの過剰分解生成物の生成量が少ない三相系反応が好ましい。反応形式としては、回分形式、半回分形式、連続流通形式等を任意に選択した形式により実施することができる。また、所定量のグリセリンから得られるグリコールの量を増加させたい場合には、グリコール製造反応実行後の未反応グリセリンを分離回収して、さらにグリセリンを反応させるリサイクルプロセスを採用しても良い。このリサイクルプロセスは、例えば、生成物中のエチレングリコールの選択率が高いグリコールの製造方法で、所定量の使用グリセリンに対するエチレングリコール生成量を高めたい場合に好適である。
本発明のグリセリンの水素化分解によるグリコールの製造の反応スキームは下記により示される。この反応により、グリコールとして、エチレングリコール、１，２−プロパンジオールおよび１，３−プロパンジオールが製造される。
【００１７】
【化１】
0005599193.tif 000002
【００１８】
水素化分解反応の温度は、１６０〜２００℃が好ましく、１８０〜１９０℃がより好ましい。反応温度が低すぎると触媒自体の活性が低くなり、一方、反応温度が高すぎると触媒自体の活性が高まるが、メタンやメタノールなどグリセリンの過剰分解生成物の選択率が高くなって、グリコールを収率良く製造することができないためである。また、グリコール製造反応において、水素圧は、好ましくは４〜１０ＭＰａ、より好ましくは５〜９ＭＰａである。また、グリセリン溶液のグリセリン濃度は２０重量％以下であると良く、２〜１０重量％が好ましい。なお、グリコール製造反応において、水素圧が高いほどグリコールの選択率および収率が高くなり、グリセリン濃度が低いほどグリコールの選択率および収率が高まる一般的な傾向がある。
製造されたグリコールは、蒸留等の適宜な分離手段により、その成分となっているエチレングリコール等に分離することができる。製造されたグリコールは既に公知となっている通り、そのまま溶媒として、もしくはグリコール化合物誘導体の製造原料やポリエステル原料として使用することができる。従って、上記グリコール化合物の製造方法は、この化合物誘導体の製造工程やポリエステル製造工程中に取り入れることが当然可能である。
【実施例】
【００１９】
以下、実施例により本発明の内容を更に具体的に説明するが、本発明はこれにより何ら限定を受けるものではない。
【００２０】
生成物の分析は、水素炎イオン化検出器を使用したガスクロマトグラフ（ＧＣ）で行った。ＧＣには島津製作所社製「ＧＣ−２０１４」を使用し、溶液分析用ＧＣカラムにはジーエルサイエンス社製キャピラリーカラム「ＴＣ−ＷＡＸ」（カラム内径０．２５ｍｍ、長さ６０ｍ）、気体分析用ＧＣカラムにはジーエルサイエンス社製パックドカラム「Ｐｏｒａｐａｋ−Ｎ」（長さ２ｍ）を使用した。
以下の実施例、比較例で示す「Ｎｉ １モル当たりのグリコール生成量」とは、ニッケルの触媒活性を示す指標で、触媒中に含まれるニッケル１モルに対して生成したグリコールのモル数を示し、下記式（１）に基づいて算出した値である。「収率」とは、グリコールの収率を意味し、下記式（２）に基づいて算出した値である。「転化率」とは、グリセリンの転化率を意味し、下記式（３）に基づいて算出した値である。「選択率」は、グリセリンが転化することによって生じた各化合物の生成率を意味し、下記式（４）に基づいて算出した値である。
【００２１】
【数１】
0005599193.tif 000003
【００２２】
【数２】
0005599193.tif 000004
【００２３】
【数３】
0005599193.tif 000005
【００２４】
【数４】
0005599193.tif 000006
【００２５】
［触媒調製例１］
（前駆体溶液調製工程）
Ｎｉ（ＮＯ３）２・６Ｈ２Ｏ（和光純薬工業社製）１．２３８６ｇを蒸留水１０ｍＬに溶解し、軽く撹拌して溶液を均一にし、前駆体溶液を調製した。
【００２６】
（担持工程）
調製した前駆体溶液を、担体となるγ−Ａｌ２Ｏ３（住友化学社製ＫＨＯ−２４）４．７５００ｇに、スポイトを用いて担体が満遍なく濡れる程度まで滴下し、ガラス棒を用いて撹拌した後、８０℃程度の熱をかけて水分を飛ばし、乾燥させた。前駆体溶液がなくなるまで同様の操作を行った。その後、前駆体溶液を含浸した固体を１１０℃の恒温乾燥機で一晩乾燥させた。
【００２７】
（焼成工程）
乾燥後の固体を、マッフル炉で空気中５００℃、３時間焼成し、Ｎｉ（５）／γ−Ａｌ２Ｏ３触媒を得た（金属元素記号の直後の括弧内の数字は、触媒全体重量中に占める担持したニッケルの重量％を示した。）。
【００２８】
（前処理工程）
石英ガラス製の反応管に、焼成した触媒を２ｇ程度詰め、水素を３０ｃｃ／ｍｉｎの流速で流しながら、５００℃で１時間水素還元処理を行った。還元処理終了後、室温まで冷却し、３０ｃｃ／ｍｉｎの流速で窒素を１０分間流して反応管内をパージした。その後、ヘリウムで希釈した２．０％酸素を３０ｃｃ／ｍｉｎの流速で１時間流し、２０℃で表面酸化処理を行った。
【００２９】
［実施例１］
触媒調製例１の通りに調製したＮｉ（５）／γ−Ａｌ２Ｏ３触媒１ｇ、および５重量％グリセリン水溶液２０ｍＬ（グリセリン量５ｇ：和光純薬工業社製、特級）をオートクレーブに仕込み、水素ガス加圧下（反応温度で８．０ＭＰａ）、１８０℃で２４時間反応させた。反応終了後、気体生成物をガスバッグ内に収集し、一方、溶液生成物はろ過により触媒とろ別した。これら生成物をＧＣで分析した。結果を表１および表２に示す。
【００３０】
［参考例２］
触媒調製例１において、ニッケル担持量が１重量％になるようにＮｉ（ＮＯ３）２・６Ｈ２Ｏの量を代えたこと以外は触媒調製例１と同様にして触媒の調製・前処理を行い、Ｎｉ（１）／γ−Ａｌ２Ｏ３触媒を得た。そして、実施例１の触媒をＮｉ（１）／γ−Ａｌ２Ｏ３触媒に代えたこと以外は実施例１と同様にしてグリセリンの反応、分析を行った。結果を表１および表２に示す。
【００３１】
［参考例３］
触媒調製例１において、ニッケル担持量が１０重量％になるようにＮｉ（ＮＯ３）２・６Ｈ２Ｏの量を代えたこと以外は触媒調製例１と同様にして触媒の調製・前処理を行い、Ｎｉ（１）／γ−Ａｌ２Ｏ３触媒を得た。そして、実施例１の触媒をＮｉ（１０）／γ−Ａｌ２Ｏ３触媒に代えたこと以外は実施例１と同様にしてグリセリンの反応、分析を行った。結果を表１および表２に示す。
【００３２】
［参考例４］
触媒調製例１において、担体をγ−Ａｌ２Ｏ３からＳｉＯ２（富士シリシア社製Ｇ−６）に代えたこと以外は触媒調製例１と同様にして触媒の調製・前処理を行い、Ｎｉ（５）／ＳｉＯ２触媒を得た。そして、実施例１の触媒をＮｉ（５）／ＳｉＯ２触媒に代えたこと以外は実施例１と同様にしてグリセリンの反応、分析を行った。結果を表１および表２に示す。
【００３３】
［比較例１］
担体として用いたγ−Ａｌ２Ｏ３にニッケルを担持せず、触媒調製例１に示したように、焼成、前処理を行った。そして、実施例１の触媒をこのγ−Ａｌ２Ｏ３触媒に代えたこと以外は実施例１と同様にしてグリセリンの反応、分析を行ったが、グリセリンは反応していなかった。結果を表１および表２に示す。
【００３４】
［比較例２］
触媒調製例１において、前処理工程を含まないこと以外は触媒調製例１と同様にして触媒の調製を行い、前処理なしのＮｉ（５）／γ−Ａｌ２Ｏ３触媒を得た。そして、実施例１の触媒を前処理なしのＮｉ（５）／γ−Ａｌ２Ｏ３触媒に代えたこと以外は実施例１と同様にしてグリセリンの反応、分析を行ったが、グリセリンは反応していなかった。結果を表１および表２に示す。
【００３５】
［比較例３］
ラネーニッケル触媒（シグマアルドリッチ社製Ｒａｎｅｙ ２８００ ｎｉｃｋｅｌ、ニッケル含有量約８９重量％）５ｇをるつぼにいれ、８０℃で一晩乾燥させた。そして、実施例１の触媒を乾燥したラネーニッケル触媒に代えたこと以外は実施例１と同様にしてグリセリンの反応、分析を行った。結果を表１および表２に示す。
【００３６】
【表１】
0005599193.tif 000007
【００３７】
【表２】
0005599193.tif 000008
【００３８】
表１、２に示すとおり、前処理として還元処理を行い、その後、表面酸化処理を行ったニッケルを含む固体触媒を用いることで、ニッケルのモル数を基準として、効率的にグリセリンからグリコールを製造できることが確認された。
【産業上の利用可能性】
【００３９】
本発明によれば、グリセリンからグリコールを製造する方法において、前処理として還元処理工程を行い、その後、表面酸化処理を行ったニッケルを含む固体触媒を用いることで、少ないニッケル含有量で効率的にグリコールを製造することができ、その工業的な意義は大きい。